(57)【要約】【課題】排ガス浄化触媒の使用の間のペロブスカイト型複合酸化物の粒成長を抑制すると共に、最高浄化率及び／又は比較的高温における触媒活性に関しても優れた性能を有することができるペロブスカイト型複合酸化物系排ガス浄化触媒を提供する。【解決手段】細孔構造を有するシリカからなる多孔質シリカ担体、及びこの多孔質シリカ担体の細孔構造内に担持されているペロブスカイト型複合酸化物の粒子を有する排ガス浄化触媒とする。ここでこの多孔質シリカ担体では、その細孔分布において、一次粒子間の間隙に起因するピークが、３〜１００ｎｍの範囲にある。【選択図】図３
2008012382.tif 000002
【特許請求の範囲】
【請求項１】
細孔構造を有するシリカからなる多孔質シリカ担体、及び前記多孔質シリカ担体の細孔構造内に担持されているペロブスカイト型複合酸化物の粒子を有し、且つ前記多孔質シリカ担体の細孔分布において、シリカの一次粒子間の間隙に起因するピークが、３〜１００ｎｍの範囲にある、排ガス浄化触媒。
【請求項２】
シリカの一次粒子間の間隙に起因する前記ピークが、５〜５０ｎｍの範囲にある、請求項１に記載の排ガス浄化触媒。
【請求項３】
前記多孔質シリカ担体の細孔分布において、シリカの細孔構造に起因するピークが、１〜５ｎｍの範囲にある、請求項１又は２に記載の排ガス浄化触媒。
【請求項４】
前記ペロブスカイト型複合酸化物が、下記の式で表されるペロブスカイト型複合酸化物である、請求項１〜３のいずれかに記載の排ガス浄化触媒：
ＡＢＯ３
（Ａは、ランタンＬａ、ストロンチウムＳｒ、セリウムＣｅ、バリウムＢａ、カルシウムＣａ、及びこれらの組み合わせからなる群より選択され；Ｂは、コバルトＣｏ、鉄Ｆｅ、ニッケルＮｉ、クロムＣｒ、マンガンＭｎ、マグネシウムＭｇ及びこれらの組み合わせからなる群より選択され；且つＯは酸素）。
【請求項５】
前記ペロブスカイト型金属酸化物が、ＬａＦｅＯ３の組成を有する、請求項４に記載の排ガス浄化触媒。
【発明の詳細な説明】
【技術分野】
【０００１】
本発明は、排ガス浄化触媒、特に自動車からの排ガスを浄化するための排ガス浄化触媒に関する。
【背景技術】
【０００２】
自動車エンジン等の内燃機関からの排ガス中には、窒素酸化物（ＮＯｘ）、一酸化炭素（ＣＯ）、炭化水素（ＨＣ）等が含まれている。これらの物質は、ＣＯ及びＨＣを酸化すると同時に、ＮＯｘを還元する排ガス浄化触媒によって除去することができる。排ガス浄化触媒の代表的なものとしては、白金（Ｐｔ）、ロジウム（Ｒｈ）、パラジウム（Ｐｄ）等の貴金属をγ−アルミナ等の多孔質金属酸化物担体に担持させた三元触媒が知られている。
【０００３】
しかしながら、これらの貴金属は、価格が高く、また埋蔵量が少ないので、将来的には不足することも考えられる。従って貴金属以外の触媒として、ペロブスカイト型複合酸化物を排ガス浄化のための触媒として用いることが提案されている。
【０００４】
これに関し、例えば特許文献１では、貴金属を含む触媒成分と、化学式ＡＢＯ３で表されるペロブスカイト型複合酸化物である触媒成分とを混合して用いることを開示している（Ａは、ランタンＬａ、ストロンチウムＳｒ、セリウムＣｅ、バリウムＢａ、カルシウムＣａ、及びこれらの組み合わせからなる群より選択され；Ｂは、コバルトＣｏ、鉄Ｆｅ、ニッケルＮｉ、クロムＣｒ、マンガンＭｎ、マグネシウムＭｇ及びこれらの組み合わせからなる群より選択され；且つＯは酸素）。この特許文献１では、ペロブスカイト型複合酸化物によって、微粒子状炭素物質及び／又は炭化水素が低温域から燃焼し始め、更にＮＯからＮＯ２への酸化が促進されて、これがＮＯｘとして一時的に吸収される、としている。
【０００５】
この特許文献１では、ペロブスカイト型複合酸化物は、ペロブスカイト型複合酸化物を構成する金属の塩とクエン酸とを溶解した水溶液を調整する第一工程と、得られた水溶液を乾燥してこれらの金属のクエン酸錯体を形成する第二の工程と、これらのクエン酸錯体を真空中又は不活性ガス中において３５０℃以上で加熱／仮焼成する第三の工程と、加熱／仮焼成した前駆体を酸化雰囲気中で焼成する第四の工程とによって製造できる、としている。
【０００６】
触媒成分を担持する多孔質金属酸化物担体としては、アルミナのみでなく、多孔質シリカを用いることも提案されている。
【０００７】
例えば特許文献２では、細孔として径が１〜５ｎｍのメソ細孔のみを有するシリカ多孔質体を担体とし、少なくともメソ細孔内に貴金属が担持されている排ガス浄化触媒を提案している。この特許文献２では、このような排ガス浄化触媒では、メソ細孔内に担持されている貴金属は移動が困難であるので、耐久試験時の粒成長が抑制される、としている。
【０００８】
特許文献３では、４ｎｍ以下のメソ細孔を有するシリカ多孔体よりなる担体に貴金属が担持された排ガス浄化用触媒であって、このメソ細孔内に、白金のような貴金属とセリアのような酸素吸蔵放出能を有する金属酸化物とが担持されている排ガス浄化用触媒を提案している。この特許文献３では、このような排ガス浄化触媒では、貴金属及び金属酸化物はメソ細孔内から出にくく、移動が規制されていることによって、メソ細孔の径以上の大きさに粒成長するのが抑制され、これにより耐久試験後も貴金属及び金属酸化物は高分散担持状態が維持される、としている。
【０００９】
尚、多孔質シリカの製造方法については様々な製造方法が知られている。
【００１０】
例えば特許文献４では、吸着材として使用される多孔質シリカに関し、比表面積が大きく、均一な大きさのメソ孔を有する多孔質シリカの新規な製造方法を提案している。この特許文献４の製造方法では、アルコキシシラン類の重縮合物とミセルを形成したアルキルアミン類とからなる有機無機複合体から、アルキルアミン類を除去することによって、多孔質シリカを製造している。
【００１１】
【特許文献１】特開平８−２２９４０４号公報
【特許文献２】特開２０００−２４５０３号公報
【特許文献３】特開２０００−２４５１６号公報
【特許文献４】特開２００３−１８１２８２号公報
【発明の開示】
【発明が解決しようとする課題】
【００１２】
特許文献１で記載のように、排ガス浄化触媒の用途においてペロブスカイト型複合酸化物を触媒成分として使用することが知られている。このように排ガス浄化触媒の用途で使用されるペロブスカイト型複合酸化物は一般に、ペロブスカイト型複合酸化物を構成する金属の塩を含有する溶液から、共沈法によってペロブスカイト型複合酸化物の前駆体を析出させ、この前駆体を乾燥及び焼成することによって製造されている。
【００１３】
このようなペロブスカイト型複合酸化物は、低温触媒活性に関して、貴金属触媒に匹敵する又は貴金属触媒よりも優れた性能を提供できることが知られている。しかしながら、ＮＯｘの最高浄化率、すなわち高温におけるＮＯｘの浄化率に関しては、必ずしも良好な結果を提供できなかった。
【００１４】
また、上記のような共沈法によってペロブスカイト型複合酸化物を得る場合、得られるペロブスカイト型複合酸化物の粒子は、数μｍに達する比較的大きい粒子径を有することがある。また更に、ペロブスカイト型複合酸化物が使用の間に粒成長して表面積が小さくなることがある。
【００１５】
従って本発明では、最高浄化率及び／又は比較的高温における触媒活性に関しても優れた性能を有し、また排ガス浄化触媒の使用の間のペロブスカイト型複合酸化物の粒成長を抑制することができるペロブスカイト型複合酸化物系排ガス浄化触媒を提供する。
【課題を解決するための手段】
【００１６】
本発明の排ガス浄化触媒は、細孔構造を有するシリカからなる多孔質シリカ担体、及びこの多孔質シリカ担体の細孔構造内に担持されているペロブスカイト型複合酸化物の粒子を有する。ここで、本発明の排ガス浄化触媒では、多孔質シリカ担体の細孔分布において、シリカの一次粒子間の間隙に起因するピークが、３〜１００ｎｍ、特に５〜５０ｎｍ、より特に５〜３０ｎｍ、更により特に８〜２０ｎｍの範囲にある。またここでは、多孔質シリカ担体の細孔分布において、シリカの細孔構造に起因するピークが、例えば１〜５ｎｍ又は２〜４ｎｍの範囲にある。
【００１７】
本発明の排ガス浄化触媒の１つの態様では、ペロブスカイト型複合酸化物が、下記の式で表されるペロブスカイト型複合酸化物である：
ＡＢＯ３
（Ａは、ランタンＬａ、ストロンチウムＳｒ、セリウムＣｅ、バリウムＢａ、カルシウムＣａ、及びこれらの組み合わせからなる群より選択され；Ｂは、コバルトＣｏ、鉄Ｆｅ、ニッケルＮｉ、クロムＣｒ、マンガンＭｎ、マグネシウムＭｇ及びこれらの組み合わせからなる群より選択され；且つＯは酸素）。
【００１８】
本発明の排ガス浄化触媒の１つの態様では、ペロブスカイト型金属酸化物が、ＬａＦｅＯ３の組成を有する。
【発明を実施するための最良の形態】
【００１９】
上記のように、従来のペロブスカイト型複合酸化物触媒では、ＮＯｘの最高浄化率、すなわち高温におけるＮＯｘの浄化率に関しては、必ずしも良好な結果を提供できなかった。
【００２０】
これは、従来のペロブスカイト型複合酸化物触媒では、ＮＯｘ濃度が低い条件及び／又は高温の条件においては、ＮＯｘがペロブスカイト型複合酸化物の表面に吸着しにくく、それによってペロブスカイト型複合酸化物へのＮＯｘの吸着が律速段階となって、ペロブスカイト型複合酸化物が触媒活性を十分に発揮できなかったことによると考えられる。
【００２１】
また、従来の排ガス浄化触媒に関して用いられていた通常のアルミナにペロブスカイト型複合酸化物粒子を担持した場合であっても、このようなアルミナ担体の表面上においてペロブスカイト型複合酸化物が移動してシンタリングすることによって、ＮＯｘ濃度が低い条件及び／又は高温の条件におけるペロブスカイト型複合酸化物のＮＯｘ吸着力の低下を補えなかったと考えられる。
【００２２】
更にまた、従来の排ガス浄化触媒に関して用いられていた通常の多孔質シリカ担体の細孔構造内にペロブスカイト型複合酸化物粒子を担持した場合であっても、このような細孔構造内に担持されたペロブスカイト型複合酸化物粒子と排ガスとの接触が良好に達成されないことによって、ＮＯｘ濃度が低い条件及び／又は高温の条件におけるペロブスカイト型複合酸化物のＮＯｘ吸着力の低下を補えなかったと考えられる。
【００２３】
本発明の排ガス浄化触媒は、細孔構造を有するシリカからなる多孔質シリカ担体、及びこの多孔質シリカ担体の細孔構造内に担持されているペロブスカイト型複合酸化物の粒子を有する。ここで、本発明の排ガス浄化触媒では、多孔質シリカ担体の細孔分布において、シリカの一次粒子間の間隙に起因するピークが、３〜１００ｎｍの範囲にある。
【００２４】
尚、本発明に関して、細孔分布は、窒素吸着法によって測定される細孔径とその容積の分布を意味する。
【００２５】
本発明の排ガス浄化触媒によれば、一般的なペロブスカイト型複合酸化物触媒と違って、比較的高い温度においても優れた排ガス浄化性能を提供することができる。
【００２６】
これは、ペロブスカイト型複合酸化物粒子が多孔質シリカ担体の細孔構造内に担持されていることによって、ペロブスカイト型複合酸化物粒子のシンタリングが抑制されることによると考えられる。理論に限定されるわけではないが、このように非常に微細な状態で維持されているペロブスカイト型複合酸化物粒子では、バルクの性質ではなく表面の性質が強く表れ、それによってペロブスカイト型複合酸化物の表面にＮＯｘを吸着する傾向が強い特定の部位が形成されると考えられる。
【００２７】
またこれは、細孔構造を有する多孔質シリカ担体の細孔分布において、シリカの一次粒子間の間隙に起因するピークが、３〜１００ｎｍの範囲にあること、すなわち多孔質シリカ担体が比較的小さい一次粒子を有していることによって、多孔質シリカ担体の細孔構造内に担持されているペロブスカイト型複合酸化物粒子と排ガスとの接触の機会が多く、それによって高温におけるペロブスカイト型複合酸化物のＮＯｘ吸着力の低下が補われていることによると考えられる。
【００２８】
〔高外部表面積多孔質シリカ担体〕
本発明の排ガス浄化触媒において使用される多孔質シリカ担体は、細孔構造を有するシリカからなる。またこの多孔質シリカ担体では、細孔分布において、シリカの一次粒子間の間隙に起因するピークが、３〜１００ｎｍの範囲にあり、また細孔構造に起因するピークが、例えば１〜５ｎｍの範囲にある。
【００２９】
尚、本発明に関してシリカの細孔構造とは、シリカを構成するケイ素原子及び酸素原子によって形成される規則的に配列した分子レベルの細孔を意味している。
【００３０】
このようなシリカ担体は例えば、水性溶媒中において、アルキルアミンを自己配列させ、この溶液にアルコキシシラン及び随意の塩基を加えて、自己配列しているアルキルアミンをテンプレートとして用いて、その周囲でシリカ担体前駆体を析出させ、これを焼成することによって得ることができる。この方法で用いるアルキルアミン及びアルコキシシランは、意図するシリカ担体の一次粒子径、細孔分布等に従って選択することができる。例えばこの方法では、水性溶媒としてエタノール水溶液を用い、アルキルアミンとしてヘキサデシルアミンを用い、アルコキシシランとしてテトラエトキシシランを用い、随意の塩基としてアンモニアを用いることができる。
【００３１】
〔ペロブスカイト型複合酸化物粒子〕
本発明の排ガス浄化触媒で用いられるペロブスカイト型複合酸化物としては、任意のペロブスカイト型複合酸化物を挙げることができる。
【００３２】
本発明の排ガス浄化触媒のペロブスカイト型複合酸化物としては、下記の式で表されるペロブスカイト型複合酸化物、特にＬａＦｅＯ３の組成を有するペロブスカイト型金属酸化物を挙げることができる：
ＡＢＯ３
（Ａは、ランタンＬａ、ストロンチウムＳｒ、セリウムＣｅ、バリウムＢａ、カルシウムＣａ、及びこれらの組み合わせからなる群より選択され；Ｂは、コバルトＣｏ、鉄Ｆｅ、ニッケルＮｉ、クロムＣｒ、マンガンＭｎ、マグネシウムＭｇ及びこれらの組み合わせからなる群より選択され；且つＯは酸素）。
【００３３】
上記のペロブスカイト型複合酸化物においては、金属元素Ａ又はＢの一部が他の金属によって部分的に置換されていてもよく、例えば貴金属で置換することができる。
【００３４】
ペロブスカイト型金属酸化物の粒子は、１０ｎｍ以下、特に５ｎｍ以下の平均粒子径を有することができる。
【００３５】
多孔質シリカ担体に対するペロブスカイト型複合酸化物の担持量は、ペロブスカイト型複合酸化物の粒成長を抑制し、且つ排ガス浄化に関する十分な性能を提供できる範囲で選択することができる。従ってこの担持量は、多孔質シリカ担体の外部表面積に部分的に依存する。この担持量としては、例えばペロブスカイト型複合酸化物（ＡＢＯ３）を構成している金属Ａ又はＢに関して、１〜１０質量％／多孔質シリカ担体−ｇ、例えば５質量％／多孔質シリカ担体−ｇとすることができる。
【００３６】
多孔質シリカ担体へのペロブスカイト型複合酸化物の担持は、ペロブスカイト型複合酸化物を構成する金属の塩の溶液を多孔質シリカ担体に含浸させ、得られた多孔質シリカ担体を乾燥及び焼成することによって達成できる。ペロブスカイト型複合酸化物を構成する金属の塩としては、硝酸塩、塩酸塩のような無機酸塩、酢酸塩のような有機酸塩を挙げることができる。
【００３７】
この塩溶液からの溶媒の除去及び乾燥は、任意の方法及び任意の温度で行うことができる。これは例えば、塩溶液を含浸させた多孔質シリカ担体を１２０℃のオーブンに入れて達成できる。このようにして溶媒を除去及び乾燥した多孔質シリカ担体を焼成して、本発明の触媒担体粒子を得ることができる。この焼成は、金属酸化物合成において一般的に用いられる温度、例えば５００〜１１００℃の温度で行うことができる。
【００３８】
〔本発明の排ガス浄化触媒〕
本発明の排ガス浄化触媒は更に、貴金属、例えば白金、ロジウム、パラジウム、及び／又はＮＯｘ吸蔵元素、すなわちアルカリ金属及びアルカリ土類金属からなる群より選択される元素、特にリチウム及びバリウムを担持していてもよい。
【００３９】
本発明の排ガス浄化触媒への貴金属及びＮＯｘ吸蔵元素の担持は、任意の方法で行うことができる。例えば本発明の排ガス浄化触媒に白金を担持する場合、白金の塩及び／又は錯塩を含有する溶液、例えばジニトロジアンミン白金水溶液を吸水担持し、乾燥及び焼成して行うことができる。本発明の排ガス浄化触媒への白金の担持量は、多孔質シリカ担体に対して０．０１〜５質量％、特に０．１〜２質量％であってよい。
【００４０】
本発明の排ガス浄化触媒は、それ自体を成形して用いるだけでなく、モノリス担体、例えばセラミックハニカムにコートして用いることもできる。
【００４１】
以下、本発明を実施例に基づき更に説明するが、本発明はこれらに限定されるものではない。
【実施例】
【００４２】
〔実施例〕
多孔質シリカ担体の合成
エタノールと蒸留水とを１：１で混合してエタノール水溶液を得、このエタノール水溶液に対して、ヘキサデシルアミンを０．５ｍｏｌ／Ｌ溶解した。得られた水溶液を２時間にわたって撹拌して、ヘキサデシルアミンを自己配列させた。次に、ヘキサデシルアミンを自己配列させた溶液に、テトラエトキシシランとアンモニア水を添加して、溶液のｐＨを９．５にした。
【００４３】
この溶液中において、テトラエトキシシランを３０時間にわたって加水分解して、配列したヘキサデシルアミンの周りにシリカを析出させて、ナノサイズの細孔を有する一次粒子からなる二次粒子を形成した。次にこの水溶液に少量の硝酸を加えてｐＨ７にし、１時間にわたって二次粒子を更に凝集及び熟成させて、多孔質シリカ担体前駆体を得た。
【００４４】
その後、得られた多孔質シリカ担体前駆体を、エタノール水で洗浄し、ろ過し、乾燥して、８００℃の空気中で２時間にわたって焼成して、本発明において用いる多孔質シリカ担体を得た。
【００４５】
ハニカム基材への多孔質シリカ担体のコート
上記のようにして得た多孔質シリカ担体１００部、スノーテックスＯＳ（日酸化学製、酸性シリカゾル）３０部、及び水８０部を混合し、得られた混合物を１時間にわたってミリングして、スラリーを得た。得られたスラリーにハニカム基材を浸漬して、コートした。コート量は、５０ｇ／基材−Ｌとした。
【００４６】
ペロブスカイト型複合酸化物（ＬａＦｅＯ３）の担持
硝酸ランタン０．５ｍｏｌ／Ｌ、硝酸鉄０．５ｍｏｌ／Ｌ及びクエン酸を１．２ｍｏｌ／Ｌを溶解した塩溶液を作成した。この塩溶液に、上記のようにして得た多孔質シリカ担体をコートしたハニカム基材を浸漬して、ランタンイオン及び鉄イオンを、多孔質シリカ担体の細孔構造内に吸水担持した。
【００４７】
得られたハニカム基材を、１２０℃で通風乾燥し、５００℃で１時間にわたって焼成した後で、８００℃で２時間にわたって焼成した。ペロブスカイト型複合酸化物（ＬａＦｅＯ３）の担持量は、ハニカム基材に対して、鉄（Ｆｅ）としておおよそ５質量％であった。
【００４８】
細孔評価
図１にペロブスカイト型複合酸化物（ＬａＦｅＯ３）の担持の前後の、基材部分を除いた多孔質シリカ担体のみの細孔分布を示している。この図１で示されているように、実施例の方法で得られた多孔質シリカ担体は、シリカの細孔構造に起因する２．７ｎｍ付近の細孔だけでなく、シリカの一次粒子間の間隙に起因する１０ｎｍ強の細孔を有している。
【００４９】
これは、図２に示しているように、細孔構造を有するシリカの一次粒子径が１０〜２０ｎｍと小さく、これらの一次粒子が凝集して二次粒子を形成しているので、これらの一次粒子間に１０ｎｍ強の細孔が提供されていることによる。実施例の方法で得られた多孔質シリカ担体では、内部表面積が５８０ｍ２／ｇであり、外部表面積が２８０ｍ２／ｇであった。
【００５０】
ここで「外部表面積」は、シリカの一次粒子間の間隙に起因する表面積を意味し、また「内部表面積」は、シリカの細孔構造に起因する表面積を意味する。ここでこの外部表面積は、排ガス中の成分が容易に接近することができる担体の表面積に相当する。例えば内部表面積は、具体的にはＴＥＭ（透過型電子顕微鏡）、ＳＥＭ（走査型電子顕微鏡）等を用いてシリカの細孔構造における細孔径及び細孔の壁厚を求めることによって知ることができる。また、外部表面積は、窒素吸着法等によって測定される全表面積の値から、内部表面積の値を引くことによって知ることができる。
【００５１】
尚、従来のＭＣＭ−４１シリカ、ＦＳＭ１６シリカなどでは、一次粒子がマイクロメートル（μｍ）オーダーであるので、細孔直径が１０ｎｍ付近の細孔は実質的に存在していない。例えば一般的なＦＳＭ１６シリカでは、内部表面積が約８００ｍ２／ｇであり、外部表面積が１．５ｍ２／ｇである。また例えば一般的なアルミナ触媒担体では、内部表面積が実質的に存在せず、外部表面積が１８０ｍ２／ｇである。参考のために、ＭＣＭ−４１シリカ粒子のＳＥＭ像を図４に示す。
【００５２】
図１で示されているように、ペロブスカイト型複合酸化物の担持後は、シリカの細孔構造内にペロブスカイト型複合酸化物が担持されるため、２．７ｎｍ付近の細孔は小さくなった。尚、シリカの一次粒子間の間隙に対応する１０ｎｍ付近の細孔の細孔直径は、若干大きい方にシフトしたが、大幅な変化はなく、ペロブスカイト型複合酸化物の担持がうまく言ったことが理解される。
【００５３】
ペロブスカイト型複合酸化物の担持状態の評価
ペロブスカイト型複合酸化物を担持する前の多孔質シリカ担体のＴＥＭ（透過型電子顕微鏡）像を図２に、ペロブスカイト型複合酸化物を担持した後の多孔質シリカ担体のＴＥＭ像を図３に示す。図３のＴＥＭ像では、シリカの細孔構造に対応する部分が図２のＴＥＭ像でよりも濃く写っており、従ってペロブスカイト型複合酸化物が細孔構造内に担持されたことが理解される。尚、これら図２及び図３のＴＥＭ像において、３〜５ｎｍの黒い粒子は、金コロイドであり、三次元画像を構成するための位置基準マーカーとして混合されている。
【００５４】
また、３Ｄ−ＴＥＭ（三次元透過型電子顕微鏡）を用いて、ペロブスカイト型複合酸化物を担持した多孔質シリカ担体を観察した。尚、３Ｄ−ＴＥＭ像は、ＴＥＭ像を多アングルから撮影して三次元（３Ｄ）構造を再構築したものである。この３Ｄ−ＴＥＭ像からは、粒子径が１〜２ｎｍ程度の微粒子が、シリカ担体の細孔に担持されていることが理解された。この粒子の付近をＥＤＸＤ（エネルギー分散性Ｘ線回折）分析で分析したところ、ランタン（Ｌａ）及び鉄（Ｆｅ）が検出され、この微粒子がＬａＦｅＯ３ペロブスカイト型複合酸化物粒子であることが確認された。
【００５５】
〔比較例〕
この比較例では、共沈法によってペロブスカイト型複合酸化物（ＬａＦｅＯ３）を合成し、このペロブスカイト型複合酸化物を、ハニカム基材にコートした。
【００５６】
ペロブスカイト型複合酸化物（ＬａＦｅＯ３）の合成
硝酸ランタン及び硝酸鉄を含有している塩溶液（Ｌａ：Ｆｅ＝１：１）に、アンモニアを加えて、共沈法によって沈殿物を得た。得られた沈殿物を、８００℃で３時間にわたって焼成して、ペロブスカイト型複合酸化物（ＬａＦｅＯ３）を得た。
【００５７】
ペロブスカイト型複合酸化物（ＬａＦｅＯ３）のコート
このようにして得たペロブスカイト型複合酸化物１００部、シリカゾル７０部、及び水６５部を混合し、得られた混合物を１時間にわたってミリングして、スラリーを得た。得られたスラリーにハニカム基材を浸漬して、コートした。ペロブスカイト型複合酸化物（ＬａＦｅＯ３）の担持量は、ハニカム基材に対して、鉄（Ｆｅ）としておおよそ２５質量％であった。
【００５８】
〔参考例〕
この参考例では、以下に示すようなマイクロエマルション法を改良した方法によって、ランタン−鉄系ペロブスカイト型複合酸化物の微粒子を、酸化ランタン−酸化イットリウム−ジルコニア複合酸化物粒子担体の表面に担持して、排ガス浄化触媒を得た。ここで得られる排ガス浄化では、ペロブスカイト型複合酸化物の微粒子が酸化ランタン−酸化イットリウム−ジルコニア複合酸化物担体粒子の表面に密に配置されていることによって、触媒の使用の間の複合酸化物担体粒子同士のシンタリングが抑制される。
【００５９】
担体用マイクロエマルション液の調製
１５リットルの反応器に、シクロヘキサン５．５リットル、ポリオキシエチレン（ｎ＝５）ノニルフェニルエーテル０．２１ｋｇを混合して、よく撹拌した。得られた溶液に、オキシ硝酸ジルコニウム（ＺｒＯ（ＮＯ３）２）０．１４４モル、硝酸イットリウム（Ｙ（ＮＯ３）３）０．０２２６モル、硝酸ランタン（Ｌａ（ＮＯ３）３）０．０１１３モルを溶解した水溶液０．１２リットルを加えて、室温下でよく撹拌して、逆ミセル（油中水型マイクロエマルション、水滴径３０ｎｍ）である担体用マイクロエマルション液を調製した。ここで、この担体用マイクロエマルション液では、オイル（有機溶媒）と界面活性剤との比率（Ｏ／Ｓ）は１１０、オイルと水との比率（Ｏ／Ｗ）は８であった。
【００６０】
ジルコニウムアルコキシド溶液の調製
ジルコニウム−ｎ−ブトキシド０．１４５モルをシクロヘキサン０．２リットルに溶解させたジルコニウムアルコキシド溶液を調製した。
【００６１】
超微粒子用マイクロエマルション液の調製
シクロヘキサン７５０ｍｌとポリオキシエチレン（ｎ＝５）ノニルフェニルエーテル１７１ｇを混合してよく撹拌し、これにペロブスカイト型複合酸化物超微粒子の原料液として、硝酸ランタン（Ｌａ（ＮＯ３）３）０．０６９２モルと硝酸第二鉄（Ｆｅ（ＮＯ３）３）０．０６９２モルとを溶解した水溶液６０ｍｌを加えて室温下でよく撹拌して、粒径が３ｎｍの逆ミセル（油中水型マイクロエマルション）である超微粒子用のマイクロエマルション液を調整した。ここで、この超微粒子用のマイクロエマルション液では、オイル（有機溶媒）と界面活性剤との比率（Ｏ／Ｓ）は１８、オイルと水との比率（Ｏ／Ｗ）は２．２であった。
【００６２】
複合酸化物担体前駆体の加水分解反応による合成
上記のようにして得た担体用マイクロエマルション液中にジルコニウムアルコキシド溶液とアンモニア水を撹拌しながら加え、ｐＨを７．５に調整し、加水分解を開始させた。これによれば、有機溶媒中に分散しているミセル内の水相あるいはその境界で加水分解が生じて、ランタンイットリアジルコニア複合酸化物の一次粒子が生じるとともに、その一次粒子が凝集して二次粒子が生成された。
【００６３】
加水分解反応の開始から１分後に、超微粒子用マイクロエマルション液を、担体用マイクロエマルション液とジルコニウムアルコキシド溶液との混合液に加え、さらにアンモニア水を加えてｐＨを９．８に調整した。超微粒子用マイクロエマルション液中の超微粒子の原料液は粒径が３ｎｍ程度のミセルとなっており、このミセルが担体二次粒子の合成反応場となっているミセルと衝突して合一化する。これによれば、合一化したミセル内での中和共沈によって、ランタン鉄ペロブスカイト型複合酸化物超微粒子が合成される。
【００６４】
このようにして得られるランタン鉄ペロブスカイト型複合酸化物超微粒子は、ｐＨ＝９．８ではプラスに帯電する。これに対して上記の担体二次粒子は、このｐＨにおいてマイナスに帯電する。従って、ランタン鉄ペロブスカイト型複合酸化物超微粒子は生成するとほぼ同時に、担体粒子（特に二次粒子）の表面に、両者のゼータ電位の相違による電気的作用によって短時間で吸着される。このようにして得られた溶液に、水９．６リットルを加え、さらに撹拌しながら約１時間にわたって熟成を行った。
【００６５】
その後、母液をろ別し、界面活性剤を除去するために、得られた沈殿をエタノールで３回洗浄し、８０℃で一晩にわたって乾燥した後で、大気中において４００℃で５時間にわたって焼成し、更に大気中において８００℃で２時間にわたって焼成して、ランタンイットリアジルコニア複合酸化物を担体とし、その表面にランタン鉄ペロブスカイト型複合酸化物超微粒子を担持している排ガス浄化用触媒前駆体を得た。これを、アルミナをベースとするモノリス担体に、公知の担持方法によって担持させて、排ガス浄化用触媒を作成した。
【００６６】
〔排ガス浄化性能評価〕
実施例、比較例及び参考例の排ガス浄化触媒について、下記の表１に示す組成の評価ガスを供給し、この評価ガスの温度を徐々に上げていき、ＮＯｘの浄化率が５０％に達したときの触媒温度（ＮＯｘ５０％浄化温度）を調べた。このＮＯｘ５０％浄化温度が比較的低いことは、触媒が比較的優れた低温活性を有することを意味している。
【００６７】
【表１】
2008012382.tif 000003
【００６８】
ＮＯｘ５０％浄化温度を下記の表２に示す。
【００６９】
【表２】
2008012382.tif 000004
【００７０】
三元触媒反応の低温活性を示すＮＯｘ５０％浄化温度について表２で示すように、本発明の実施例のペロブスカイト型複合酸化物触媒では、従来の共沈法で得られた共沈法ペロブスカイト型複合酸化物（比較例）よりも低いＮＯｘ５０％浄化温度を有する。またこの表２で示されているように、本発明による実施例のペロブスカイト型複合酸化物触媒は、比較的簡単な製造方法で製造されているにもかかわらず、改良されたマイクロエマルション法（改良ＭＥ法）で製造されたペロブスカイト型複合酸化物触媒（参考例）に近いＮＯｘ５０％浄化温度を有している。
【００７１】
ＮＯｘの浄化率が５０％に達した後も排ガス温度を上げていき、触媒温度が４００℃、４５０℃、５００℃、５５０℃及び６００℃のときのＮＯｘ浄化率を調べた。結果を下記の表３に示す。
【００７２】
【表３】
2008012382.tif 000005
【００７３】
この表３から明らかなように、従来の共沈法ペロブスカイト型複合酸化物触媒（比較例）、及び改良されたマイクロエマルション法（改良ＭＥ法）で製造されたペロブスカイト型複合酸化物触媒（参考例）では、６００℃の比較的高い触媒温度においてＮＯｘ浄化率が低下している。これは、高温の条件においては、ＮＯｘがペロブスカイト型複合酸化物の表面に吸着しにくく、それによってペロブスカイト型複合酸化物が触媒活性を発揮できないことによると考えられる。
【００７４】
これに対して本発明による実施例のペロブスカイト型複合酸化物触媒では、６００℃までの温度でＮＯｘ浄化率の実質的な低下なく、比較例及び参考例のペロブスカイト型複合酸化物触媒とは明らかに異なる触媒特性を示している。
【００７５】
実施例及び参考例の排ガス浄化触媒に対して、上記表１の組成の評価ガスを流通させながら１，０００℃で２時間にわたって耐久を行った。この耐久の後で、上記の表１に示す組成の評価ガスを供給し、この評価ガスの温度を徐々に上げていき、耐久後の実施例及び参考例の排ガス浄化触媒について、ＮＯｘ５０％浄化温度を調べた。耐久後のＮＯｘ５０％浄化温度と耐久前のＮＯｘ５０％浄化温度との差から、耐久によるＮＯｘ５０％浄化温度の変化を求めた。この値が比較的小さいことは、触媒が比較的優れた耐熱性を有することを意味している。結果を下記の表４に示す。
【００７６】
【表４】
2008012382.tif 000006
【００７７】
この表４から明らかなように、本発明による実施例の排ガス浄化触媒は、比較的簡単な製造方法で製造されているにもかかわらず、改良されたマイクロエマルション法（改良ＭＥ法）で製造されたペロブスカイト型複合酸化物触媒（参考例）よりも優れた耐熱性を有していることが理解される。
【図面の簡単な説明】
【００７８】
【図１】実施例においてペロブスカイト型複合酸化物を多孔質シリカ担体に担持する前及び担持した後の、多孔質シリカ担体の細孔容積分布を表す図である。
【図２】実施例において得た多孔質シリカ担体（ペロブスカイト型複合酸化物の担持前）のＴＥＭ像である。
【図３】実施例において得た多孔質シリカ担体（ペロブスカイト型複合酸化物の担持後）のＴＥＭ像である。
【図４】ＭＣＭ−４１シリカ粒子のＳＥＭ像である。
【図１】
2008012382.tif 000007
【図２】
2008012382.tif 000008
【図３】
2008012382.tif 000009
【図４】
2008012382.tif 000010
【手続補正書】
【提出日】平成19年9月4日(2007.9.4)
【手続補正１】
【補正対象書類名】明細書
【補正対象項目名】００５１
【補正方法】変更
【補正の内容】
【００５１】
尚、従来のＭＣＭ−４１シリカ、ＦＳＭ１６シリカなどでは、一次粒子がマイクロメートル（μｍ）オーダーであるので、細孔直径が１０ｎｍ付近の細孔は実質的に存在していない。例えば一般的なＦＳＭ１６シリカでは、内部表面積が約８００ｍ２／ｇであり、外部表面積が１．５ｍ２／ｇである。また例えば一般的なアルミナ触媒担体では、内部表面積が実質的に存在せず、外部表面積が１８０ｍ２／ｇである。参考のために、ＭＣＭ−４１シリカ粒子のＳＥＭ像を図４に示す。ここでこの図４の写真は、Ｊ．Ｓ．Ｂｅｃｋ  ｅｔ  ａｌ．、Ｊ．Ａｍ．Ｃｈｅｍ．Ｓｏｃ．、１９９２、１１４、１０８３４〜１０８４３より引用した。